(57)【要約】【課題】小型の成形体は急激な温度変化に耐性が十分でなく、バルク部品の外装体は柔軟性がなくマウンターの吸着ノズルによるピックアップミスがあり、ケーシングや、被覆ケーブルの電磁シールドもそのシールド層が複雑な構造や微妙な変形によく追従するものとはいえず、部品の外部電極、その外部電極を取り付けるはんだや、中間部品同士のための接合体も熱応力の緩和性には問題があり、建築物の電磁シールド壁のコーキング材にも電磁シールド用のものがない。【解決手段】硬化膜が所定のガラス転移温度、ゴム状態での剛性率を有し、さらに所定の低温での伸長性を有することができる電子材料組成物、これを用いて得られる成形体、充填体、被覆体、外部電極又は接合体を有する電子用品、該電子材料組成物を半硬化状態で適用し、適用後完全硬化させるその使用方法。【選択図】図８
2004323862.tif 000002
【特許請求の範囲】
【請求項１】
硬化性ポリマーを少なくとも含有する電子材料組成物であって、硬化後の物性として少なくとも下記（ａ）、（ｂ）を有する電子材料用組成物。
（ａ）温度に対する剛性率の変化においてガラス状態からゴム状態に移行する過程におけ    るガラス転移温度が−５０〜５０℃である剛性率の温度特性
（ｂ）該ゴム状態において１０5 Ｐａないし１０7 Ｐａ未満の剛性率
【請求項２】
硬化性ポリマーを少なくとも含有する電子材料組成物であって、硬化後の物性として少なくとも下記（ａ）〜（ｃ）を有する電子材料用組成物。
（ａ）温度に対する剛性率の変化においてガラス状態からゴム状態に移行する過程におけ    るガラス転移温度が−５０〜５０℃である剛性率の温度特性
（ｂ）該ゴム状態において１０5 Ｐａないし１０7 Ｐａ未満の剛性率
（ｃ）−５０℃において５％の剪断歪によっても破壊しない伸長性
【請求項３】
電子材料粉末と硬化性ポリマーを少なくとも含有する電子材料組成物であって、硬化後の物性として少なくとも下記（ｄ）、（ｅ）を有する電子材料組成物。
（ｄ）温度に対する剛性率の変化においてガラス状態からゴム状態に移行する過程におけ    るガラス転移温度が−５０〜５０℃である剛性率の温度特性
（ｅ）該ゴム状態において１０6 Ｐａないし１０8 Ｐａ未満の剛性率
【請求項４】
電子材料粉末と硬化性ポリマーを少なくとも含有する電子材料組成物であって、硬化後の物性として少なくとも下記（ｄ）〜（ｆ）を有する電子材料組成物。
（ｄ）温度に対する剛性率の変化においてガラス状態からゴム状態に移行する過程におけ    るガラス転移温度が−５０〜５０℃である剛性率の温度特性
（ｅ）該ゴム状態において１０6 Ｐａないし１０8 Ｐａ未満の剛性率
（ｆ）−５０℃において２％の剪断歪によっても破壊しない伸長性
【請求項５】
硬化性ポリマーがポリサルファイド系ポリマーを含有する硬化性ポリマーである請求項１ないし４のいずかに記載の電子材料組成物。
【請求項６】
電子材料組成物を電子用品に用いて得られる電子材料からなる形成体が成形材からなる成形体、充填材からなる充填体、被覆材からなる被覆体、電極材からなる電極、又は接合材からなる接合体である請求項１ないし５のいずれかの電子材料組成物。
【請求項７】
請求項５に記載の成形体、充填体、被覆体、電極又は接合体を有する電子用品。
【請求項８】
成形体が成形型による成形により得られる巻線型チップコイルの巻芯であり、該巻芯を有する巻線型チップコイルである請求項７の電子用品。
【請求項９】
被覆体が巻線型チップコイルの巻線の上に被覆された外装体であり、該外装体を有する巻線型チップコイルである請求項７の電子用品。
【請求項１０】
被覆体がケーシングの電磁シールド用被覆体であり、該電磁シールド用被覆体を有する電子用品用ケーシングである請求項７の電子用品。  
【請求項１１】
被覆体がケーブルの輻射ノイズ防止用外皮体であり、該輻射ノイズ防止用外皮体を有する輻射ノイズ防止ケーブルである請求項７の電子用品。
【請求項１２】
被覆体がプリント配線板上の実装部品を外装する外装体であり、該外装体を有するプリント配線板である請求項７の電子用品。
【請求項１３】
充填体が電磁遮蔽壁を形成する複数の電磁遮蔽ボード、パネル又はタイル間の充填材として電磁遮蔽コーキング材を用いて得られる充填体であり、該充填体を有する電磁遮蔽壁である請求項７の電子用品。
【請求項１４】
電極がチップ型電子部品の外部電極であり、該電極を有するチップ型電子部品である請求項７の電子用品。
【請求項１５】
接合体がチップ部品の外部電極をプリント配線板のはんだ付けランドに接合する導電性接合体であり、該導電性接合体を有するプリント配線板である請求項７の電子用品。
【請求項１６】
接合体が熱処理による非可逆の膨張率又は収縮率が互いに異なる部材同士の界面を接合する界面接合体であり、該界面接合体を介して該部材同士が接合され、熱処理されて得られた複合電子部品である請求項７の電子用品。
【請求項１７】
接合体が異なる線膨張率を有する複数の被接合体間を接合する接合体であり、該接合体を介して接合された被接合体を有する電子部品である請求項７の電子用品。
【請求項１８】
請求項１ないし５のいずれかの電子材料組成物を半硬化状態にして用い、該半硬化状態の成形体、充填体、被覆体、外部電極又は接合体を有する電子用品を形成し、ついで完全に硬化させて硬化状態の該成形体、該充填体、該被覆体、該外部電極又は該接合体を有する電子用品を得る電子材料組成物の使用方法。
【発明の詳細な説明】
【技術分野】
【０００１】
本発明は、特定の樹脂成分を含有する電子材料組成物、これを用いて得られる電子用品及び電子材料組成物の使用方法に関する。
【背景技術】
【０００２】
エポキシ樹脂等の硬化性樹脂は、フェライト粉末や金属粉末等の電子材料粉末と混合され、あるいは混合されないて使用される電子材料組成物の重要な成分として用いられている。これらの樹脂や電子材料粉末等の電子材料は、主に電子部品用の材料として、成形材、被覆材、電極材、接合材その他に広く用いられている。
例えば電子材料としては以下の（１）〜（５）の用途が挙げられる。
（１）  成形材としては、例えば巻線型チップコイルのコアを得る際の材料として用いられる。この場合、フェライト粉末を樹脂成分その他の成分とともに用いて造粒し、その粒子を用いて棒状に乾式成形した後、硬化させ、その硬化した成形体を切削加工し、両端に鍔部を有するコアを得る方法がある。このことは、切削加工は行わないが、空芯コイルの巻枠の場合についても言える。また、フェライト粉末を樹脂成分や溶剤とともに湿式混合した組成物を射出成形等により成形した後、硬化させる、いわゆる加工レスの製造法もある。
（２）被覆材としては以下の(i) 〜(iv)が挙げられる。
(i) 上記のコアに巻線をした後に、その上を被覆する外装材として用いられる。この場合には、樹脂成分を溶剤とともに混合して得た電子材料組成物を塗布し、硬化させるが、フェライト粉末も混合したものでもよい。
(ii) 電子部品を内装するケーシングの表面に被覆する電磁シールドの材料として用いられる。この場合には、磁性体材料粉末を樹脂成分とともに混合した混合物を成形したシートを単純に張り合わせている。なお、ケーシングそのものを金属粉末を樹脂成分とともに成形した成形体により構成することも行われている。
(iii)デジタルビデオカメラ、パソコン、プリンター等を接続するケーブルの被覆材として用いられる。この場合には、樹脂成分を溶融して導線ととも押し出し成形する。
(iv) 電子部品を搭載したプリント配線板のこれら電子部品を含む全面を被覆する被覆材として用いられる。  
【０００３】
（３）電極材としては、例えばガラスフリットと銀粉末を含有する導電ペーストが用いられ、そのペーストの塗布と、その後の焼付けにより例えばチップ部品の外部端子電極が形成されている。また、導電体粉末を樹脂成分や溶剤等ともに混合して得た導電ペーストを塗布し、焼き付けて同様な目的の外部端子電極を形成することも行われている。
（４）接合材としては、以下の(i) 、(ii)が挙げられる。
(i) 例えばチップ部品をプリント配線板のはんだ付けランドにはんだ付けするはんだが用いられている。
(ii) 例えばＬＣ積層複合電子部品のように、同種材料のグリーンシート積層体と他の同種材料のグリーンシート積層体を積層して焼成し、ＬＣ用素体とする場合には、異種材料の接触するシート部分は接着材料としての機能も有している。この場合には、フェライ粉末又は誘電体材料粉末を樹脂や溶剤とともに湿式混合した電子材料組成物によりグリーンシートが形成される。
（５）充填材としては、例えば建築物の壁面を電磁遮蔽ボード、パネル又はタイルを継ぎ合わせて形成する場合のその継ぎ目に充填する充填材がある。
【特許文献１】該当文献見当たらず
【発明の開示】
【発明が解決しようとする課題】
【０００４】
上記（１）の場合には、最近の電子部品の小型化に伴って、コアの小型化が要求されてきているが、フエライト材料はこのコアが小型になるほど、硬くて脆い性質が顕在し易く、精密な加工が困難になり、そのため規格外のものが発生し易く、歩留まりを悪くする。また、湿式混合による電子材料組成物を用いた射出成形によるコアも靱性が小さい。これらの加工品、成形品は、例えばリフローはんだ付け工程で受ける熱応力に対するリフローはんだ付け試験では、これに耐える点からは強度面でも問題がある。
また、上記（２）(i) の場合には、多数の同種のチップ部品の集合体から個々の部品を吸着ノズルで吸着してピックアップし、プリント配線板の所定の位置にマウントする、いわゆるバルク部品のマウントにおいて、外装材が硬く、変形し難いため、吸着ノズルと外装材の被吸着面との間に隙間が生じやすく、滑りを引き起こしてピックアップされず、マウントミスを起こすという問題がある。従来は、そのマウントミスを減らすために、部品の形状の精度を向上することで対応してきたが、歩留まりを考えると限界がある。
また、上記（２）(ii)の場合には、ケーシングの形状が複雑に屈曲したり、細かい凹凸を含むような異形状部を有するときには、電磁遮蔽シートをケーシングの壁面に密着して張り合わせることが困難であり、電磁遮蔽の十分な効果を得られないことがある。
上記（２）(i) 、(ii)の場合には、被覆材と被被覆体との線膨張率の差に基づく熱応力により、接合面が剥離したりあるいは被覆材の内部にクラック等の損傷を生じることがある。
また、上記（２）(iii) の場合には、被覆材は樹脂材料からなっているので、ケーブルの導線を流れる電流により発生する電磁波が周囲に放射され、これによりケーブルの周囲の電子機器類に影響を与えてその誤動作を起こさせる原因となる、いわゆる輻射ノイズを抑制できない。そこで、従来は、アクリル変性ポリエステル樹脂を樹脂成分とする磁性材料組成物を用いた被覆材を被覆したケーブルも知られているが、そのような対策を施されていない通常の被覆電線であるケーブルについては、そのまま使用せざるを得ず、既に配線済みのものを含めて、上記の輻射ノイズを抑制できないという問題がある。
【０００５】
また、上記（３）の場合には、銀粉末及びガラスフリットを使用して焼成した電極は、電子部品をプリント配線板のはんだ付けランドにはんだ付けされるが、両者はそれぞれ線膨張係数が異なるので、温度変化により両者間に応力が発生し易く、電子部品にその影響を与えることになり、電子部品が所定の性能を維持することができる耐久性に難がある。このことは、導電体粉末と樹脂成分を用いて焼付けにより形成した電極についても、その樹脂成分として、エポキシ樹脂を用いているので、その応力を緩和することができず、同様な問題がある。
また、上記（４）(i) の場合には、上記（３）の場合と同様に、電子部品の外部端子電極とはんだ付けランドを接合するはんだは、硬いため、変形できないので、温度変化により両者の間に発生する応力を緩和することができず、電子部品にその影響を与えることになり、電子部品の耐久性に難があり、このことは、上記（３）のことが加わることになれば、その耐久性をより一層悪くする。
また、上記（４）(ii)の場合には、焼成時に、例えばフェライトグリーンシート積層体と誘電体材料グリーンシート積層体からなる異なる材料のグリーンシート積層体のそれぞれの積層体の収縮率が異なるので、得られた焼成体にクラックが入り易いという問題がある。その焼成体にクラックが入らない場合でも、それぞれの積層体の焼成体は線膨張率が異なるので、使用時等において温度差のある状況下に置かれると、その繰り返し数が多いほど、クラックが入りやすいという問題がある。
また、上記（５）の場合には、充填材としてシリコン系の樹脂が使用されているが、その樹脂を使用した充填体を通して建物外部から電磁波が侵入することを防止できないのみならず、電磁遮蔽ボード、パネル又はタイルの間のこの樹脂を充填した部分から、建物内部で使用しているパソコンなどの電子機器類から発生する電磁波が外部に漏洩し、その漏洩電磁波による情報漏洩のことも問題視されている。
【０００６】
本発明の第１の目的は、小型化しても強度があり、歩留まりを向上できるとともに急激な温度変化にも耐性を有する成形体が得られる電子材料組成物、これを用いた電子用品及び電子材料組成物の使用方法を提供することにある。
本発明の第２の目的は、マウンターの吸着ノズルに吸着され易いバルク部品が得られるための柔軟性を有し、被外装体との線膨張係数の相違による熱応力にも耐性を有する外装材に用いられる電子材料組成物、これを用いた電子用品及び電子材料組成物の使用方法を提供することにある。
本発明の第３の目的は、異形状表面を有するケーシングに対してもこれに適合して被覆される柔軟性を有して十分な電磁シールドを行なうことができ、被外装体との線膨張係数の相違による熱応力にも耐性を有する被覆材に用いられる電子材料組成物、これを用いた電子用品及び電子材料組成物の使用方法を提供することにある。
本発明の第４の目的は、輻射ノイズを防止することができるケーブルの被覆材や外皮材に用いられる電子材料組成物、これを用いた電子用品及び電子材料組成物の使用方法を提供することにある。
本発明の第５の目的は、プリント配線板に取り付けた電子部品について温度変化による応力が発生してもこれを緩和できるその電子部品用外部電極が得られる電子材料組成物、これを用いた電子用品及び電子材料組成物の使用方法を提供することにある。
本発明の第６の目的は、プリント配線板に取り付けた電子部品について温度変化による応力が発生してもこれを緩和できる、その取付けのための接合を行なえる電子材料組成物、これを用いた電子用品及び電子材料組成物の使用方法を提供することにある。
本発明の第７の目的は、部材同士の接合においてそれぞれの部材における熱処理による非可逆の膨張率又は収縮率が異なってもこれを吸収することができ、クラックが発生しない部材接合体が得られる接合材に用いられる電子材料組成物、これを用いた電子用品及び電子材料組成物の使用方法を提供することにある。
本発明の第８の目的は、線膨張率の異なる複数の被接合体間の接合材や、線膨張率の異なる被被覆体に被覆する被覆材として用いても、温度差のある状況下での熱応力に耐えることができる電子材料組成物、これを用いた電子用品及び電子材料組成物の使用方法を提供することにある。
本発明の第９の目的は、建物の電磁遮蔽用のボード、パネル又はタイルの隙間から電磁波が侵入又は漏洩しない電磁遮蔽壁に用いられる充填材が得られる電子材料組成物、これを用いた電子用品及び電子材料組成物の使用方法を提供することにある。
本発明の第１０の目的は、硬化のための加熱による適用対象物の損傷を防止できる電子材料組成物の使用方法、これにより得られる電子用品を提供することにある。
【課題を解決するための手段】
【０００７】
本発明は、上記課題を解決するために、（１）、硬化性ポリマーを少なくとも含有する電子材料組成物であって、硬化後の物性として少なくとも下記（ａ）、（ｂ）を有する電子材料用組成物を提供するものである。
（ａ）温度に対する剛性率の変化においてガラス状態からゴム状態に移行する過程におけ    るガラス転移温度が−５０〜５０℃である剛性率の温度特性
（ｂ）該ゴム状態において１０5 Ｐａないし１０7 Ｐａ未満の剛性率
また、本発明は、（２）、硬化性ポリマーを少なくとも含有する電子材料組成物であって、硬化後の物性として少なくとも下記（ａ）〜（ｃ）を有する電子材料用組成物、
（ａ）温度に対する剛性率の変化においてガラス状態からゴム状態に移行する過程におけ    るガラス転移温度が−５０〜５０℃である剛性率の温度特性
（ｂ）該ゴム状態において１０5 Ｐａないし１０7 Ｐａ未満の剛性率
（ｃ）−５０℃において５％の剪断歪によっても破壊しない伸長性
（３）、電子材料粉末と硬化性ポリマーを少なくとも含有する電子材料組成物であって、硬化後の物性として少なくとも下記（ｄ）、（ｅ）を有する電子材料組成物、
（ｄ）温度に対する剛性率の変化においてガラス状態からゴム状態に移行する過程におけ    るガラス転移温度が−５０〜５０℃である剛性率の温度特性
（ｅ）該ゴム状態において１０6 Ｐａないし１０8 Ｐａ未満の剛性率
（４）、電子材料粉末と硬化性ポリマーを少なくとも含有する電子材料組成物であって、硬化後の物性として少なくとも下記（ｄ）〜（ｆ）を有する電子材料組成物、
（ｄ）温度に対する剛性率の変化においてガラス状態からゴム状態に移行する過程におけ    るガラス転移温度が−５０〜５０℃である剛性率の温度特性
（ｅ）該ゴム状態において１０6 Ｐａないし１０8 Ｐａ未満の剛性率
（ｆ）−５０℃において２％の剪断歪によっても破壊しない伸長性
（５）、硬化性ポリマーがポリサルファイド系ポリマーを含有する硬化性ポリマーである上記（１）ないし（４）のいずかの電子材料組成物、（６）、電子材料組成物を電子用品に用いて得られる電子材料からなる形成体が成形材からなる成形体、充填材からなる充填体、被覆材からなる被覆体、電極材からなる電極、又は接合材からなる接合体である上記（１）ないし（５）のいずれかの電子材料組成物、（７）、上記（５）の成形体、充填体、被覆体、電極又は接合体を有する電子用品、（８）、成形体が成形型による成形により得られる巻線型チップコイルの巻芯であり、該巻芯を有する巻線型チップコイルである上記（７）の電子用品、（９）、被覆体が巻線型チップコイルの巻線の上に被覆された外装体であり、該外装体を有する巻線型チップコイルである上記（７）の電子用品、（１０）、被覆体がケーシングの電磁シールド用被覆体であり、該電磁シールド用被覆体を有する電子用品用ケーシングである上記（７）の電子用品、（１１）、被覆体がケーブルの輻射ノイズ防止用外皮体であり、該輻射ノイズ防止用外皮体を有する輻射ノイズ防止ケーブルである上記（７）の電子用品、（１２）、被覆体がプリント配線板上の実装部品を外装する外装体であり、該外装体を有するプリント配線板である上記（７）の電子用品、（１３）、充填体が電磁遮蔽壁を形成する複数の電磁遮蔽ボード、パネル又はタイル間の充填材として電磁遮蔽コーキング材を用いて得られる充填体であり、該充填体を有する電磁遮蔽壁である上記（７）の電子用品、（１４）、電極がチップ型電子部品の外部電極であり、該電極を有するチップ型電子部品である上記（７）の電子用品、（１５）、接合体がチップ部品の外部電極をプリント配線板のはんだ付けランドに接合する導電性接合体であり、該導電性接合体を有するプリント配線板である上記（７）の電子用品、（１６）、接合体が熱処理による非可逆の膨張率又は収縮率が互いに異なる部材同士の界面を接合する界面接合体であり、該界面接合体を介して該部材同士が接合され、熱処理されて得られた複合電子部品である上記（７）の電子用品、（１７）、接合体が異なる線膨張率を有する複数の被接合体間を接合する接合体であり、該接合体を介して接合された被接合体を有する電子部品である上記（７）の電子用品、（１８）、上記（１）ないし（５）のいずれかの電子材料組成物を半硬化状態にして用い、該半硬化状態の成形体、充填体、被覆体、外部電極又は接合体を有する電子用品を形成し、ついで完全に硬化させて硬化状態の該成形体、該充填体、該被覆体、該外部電極又は該接合体を有する電子用品を得る電子材料組成物の使用方法を提供するものである。
【０００８】
本発明における電子材料組成物は、樹脂成分をフェライト粉末、導電体粉末、その他の充填剤粉末のような電子材料粉末とともに混合して用いる場合と、これらの電子材料粉末を用いない場合がある。前者としては、適宜電子材料粉末の種類を選択することにより、被覆材、成形材、電極材料、接合材及び充填材として使用する場合が挙げられるが、後者としても、これらの各材料として使用できるものもあり、例えば巻線型チップコイルの外装材として使用する場合が挙げられる。いずれの場合も、以下の物性を有する必要がある。
まず、電子材料粉末を用いない樹脂材料組成物の場合には、その硬化物は、少なくとも下記（ａ）、（ｂ）の特性を有する必要がある。
（ａ）温度に対する剛性率の変化においてガラス状態からゴム状態に移行する過程におけ    るガラス転移温度が−５０〜５０℃である剛性率の温度特性
（ｂ）該ゴム状態において１０5 Ｐａないし１０7 Ｐａ未満の剛性率
ここで、温度に対する剛性率は、ガラス状態からゴム状態に移行する過程においては、その変化率が大きく、その変化率の大きいことにより、その変化率の小さいガラス状態やゴム状態と区別することができるが、その変化率の大きい範囲の変化曲線に対応する温度範囲にガラス転移温度があり、Ｔｇで表示する。
動的粘弾性の観点からいえば、ポリマーの弾性要素の大きさを表す動的貯蔵弾性率（Ｇ’）は、温度の上昇に伴い低下するが、熱可塑性樹脂がゴム域でもＧ’が低下し続けるのに対し、架橋型のポリマーはゴム域ではＧ’が低下し続けることはなく、平坦又は上昇する。一方、ポリマーの粘性要素の大きさを表す動的損失弾性率（Ｇ’’）と温度関係は、極大点をもつ曲線で示され、また、力学的損失（損失正接）ｔａｎδ（δは位相角（応力と歪みベクトルの位相差））は、応力とひずみの単振動の位相差から測定でき、系に与えられた力学的エネルギーが発熱のために失われる程度を示すスケールとなるが、曲線Ｇ’’、ｔａｎδのピーク値を示す温度が動的測定のＴｇ（ガラス転移温度）となり、これを上記のガラス転移温度Ｔｇとしてもよい。このＴｇを高めるには架橋密度の増大をはかったり、フェニル核等の核構造濃度の高いポリマーを設計し、Ｔｇを低くするには架橋密度をルーズにしたり、例えば脂肪酸のアルキル鎖のポリマーへの導入や可塑剤を混合すればよい。なお、詳細は「最新  顔料分散技術」（１９９３年、技術情報協会発行、第５３〜５４頁、２．１項）を参照するこができる。
上記（ａ）、（ｂ）の特性の点からは、従来の電子材料分野に使用されるエポキシ樹脂の硬化物は、Ｔｇは５０℃より大きく、ゴム状態における剛性率は１０8 Ｐａ以上であることが一般的であり、一方、通常の弾性の大きい架橋したゴムは、Ｔｇは−５０℃よりは倍以上も低いのが一般的である。本発明は、上記（ａ）、（ｂ）の両方の特性を有するものを電子材料として使用する点に従来にない特徴があり、柔軟性、靱性、熱応力に対する耐性等を備えることができる。なお、本発明で使用する樹脂成分は、硬化性であることにより、熱可塑性のものとは区別されている。Ｔｇが大き過ぎると、上記したリフローはんだ付け試験等において温度差のある状況下に置かれた場合の耐性がよくなく、これが小さ過ぎると、架橋密度が低く、耐熱性が低くなる。また、剛性率が大きすぎると、熱応力や機械的応力の緩和性が低下し、剛性率が小さ過ぎると保形性が低下する。
【０００９】
このように、本発明において使用する樹脂材料組成物は、上記（ａ）、（ｂ）の特性を有することにより他の樹脂成分と差別化することができるが、これらの特性にさらに下記（ｃ）の特性を加えることにより、さらに一層よく差別化することができる。
（ｃ）−５０℃において５％の剪断歪によっても破壊しない伸長性
この（ｃ）の特性は、破壊を起こすことなく外力を吸収できる外力の吸収性を示すもので、従来の電子材料分野に使用されるエポキシ樹脂の硬化物は、−５０℃における５％の剪断歪によっては破壊を起こし、本発明に用いる樹脂材料組成物と対比すると、この（ｃ）の特性の点では、上記（ｂ）の特性の場合よりもその差は大きいということができる。                                                                                                                
【００１０】
これらの諸特性を充足できるものとしては、例えばポリサルファイド系ポリマーを主成分とする樹脂材料組成物を挙げることができるが、これに限らない。
ポリサルファイド系ポリマーはサルフアイド基を多数有するポリサルファイドを主成分に有するポリマーであり、ポリサルファイドポリマーそのものでもよい。ポリサルファイドは、例えば一般式  ＨＳ−（・・・−ＳＳ）n ・・・−ＳＨ（但し、「・・・」はサルファイド結合、炭素−炭素結合、エーテル結合等からなる骨格を有する有機基であり、ｎは０を含む整数である。）で表され、次のように酸素により脱水反応し、これが例えば上記の各ポリサルファイド分子の末端で起こる。酸化剤の存在下では、常温硬化性を持たせることができる。
・・・−ＳＨ  ＋  ＨＳ−・・・  ＋  Ｏ  →・・・−ＳＳ−・・・
ポリサルファイド系ポリマーは、ポリサルファイドとその他のポリマーや化合物の成分との反応物でもよく、エポキシ基その他の反応性官能基を導入することによって、その反応性官能基による硬化性を持たせたものでもよい。
ポリサルファイドの分子としては、具体的には、次のものが挙げられる。
ＨＳ−Ｃ2 Ｈ4 ＯＣＨ2 ＯＣ2 Ｈ4 −ＳＳ−Ｃ2 Ｈ4 ＯＣＨ2 ＯＣ2 Ｈ4 −ＳＨ
このような具体的化合物は、建築物用コーキング材の成分として使用されており、公知であり、市販されているものもある。
【００１１】
上記ポリフルファイド系ポリマーを主成分に有する硬化膜は、柔軟性があるとして知られているシリコーン系樹脂の硬化膜と比較すると、Ｔｇは同等か低く、上述した接合材、電極材等に用いられた場合には熱応力に対する緩和性が同等か優れる。また、エポキシ樹脂の硬化膜に比べても、耐溶剤性、耐薬品性、金属その他に対する密着力の耐熱性は同等程度か優れ、例えば２３０℃より酸化がようやく始まる程度である。
また、上記ポリサルファイドを含有する樹脂材料組成物は、シリコーン系樹脂に比べて、供給する酸素の量を加減することにより硬化を制御し易く、また、エポキシ基を導入したポリサルファイド系ポリマーもその硬化度を制御し易く、Ｂステージ、すなわち半硬化状態（硬化量が半分より多い場合、少ない場合もその程度を問わず含む）で対象物の具体的形状に即して被覆や充填等を行うことができ、その対象物が異形状部を有する場合であってもこれによく適合させ、その後に完全に硬化させることができる。このように、シリコーン系樹脂やエポキシ樹脂に優るとも劣らない特徴を備え、その適用にも融通性があり、その使用方法において優れているといえるが、これら樹脂と併用して、ポリサルファイドやその他のポリサルファイド系ポリマーとこれらの樹脂のポリマーを反応させてもよく、また、シリコーン系樹脂やエポキシ樹脂あるいはこれらを併用し、さらに他の成分を併用して上記（ａ）〜（ｂ）、上記（ａ）〜（ｃ）の物性を充足できる材料を使用してもよい。
【００１２】
上記ポリサルファイド系ポリマー又はこれとその他のポリマー成分は、溶剤その他の成分とともに配合されてもよく、樹脂材料組成物そのものも電子材料組成物として用いられるが、電子材料粉末と混合して用いることにより、導電体材料組成物、磁性体材料組成物等の電子材料組成物としても用いられる。
上記ポリサルファイド系ポリマー又はこれとその他のポリマー成分を磁性体材料粉末とともに混合して用いる場合には、磁性体材料粉末０〜６０体積％、上記ポリサルファイド系ポリマー又はこれとその他のポリマー成分４０〜１００体積％を混合し、これらに対して、必要に応じて他の樹脂や溶剤その他の添加剤を加えて、磁性体材料組成物を得る。磁性材料粉末としては各種フェライト粉末を用いることができる。また、上記ポリサルファイド系ポリマー又はこれとその他のポリマーを導電体材料粉末とともに混合して用いる場合には、導電体材料０〜６０体積％、上記ポリサルファイド系ポリマー又はこれとその他のポリマー４０〜１００体積％を混合し、これらに対して、必要に応じて他の樹脂や溶剤その他の添加剤を加えて、導電体材料組成物を得る。導電体材料粉末としては、銀、銅、アルミニウムその他の金属の粉末、カーボンブラックが挙げられる。フラーレン（Ｃ６０、Ｃ７０型カーボン）も使用できる。なお、上記の例えば「０〜６０体積％」は「６０体積％以下」、「６０体積％より多くない」としてもよく、その他の「０〜」の場合もこれに準ずる。
【００１３】
これらの磁性体材料組成物、導電体材料組成物その他のこれらに準じて得られる材料組成物を含む電子材料組成物の硬化物の物性値は次のようにする必要がある。
（ｄ）温度に対する剛性率の変化においてガラス状態からゴム状態に移行する過程におけ    るガラス転移温度が−５０〜５０℃である剛性率の温度特性
（ｅ）該ゴム状態において１０6 Ｐａないし１０8 Ｐａ未満の剛性率
このように、本発明において使用する樹脂成分は、上記（ｄ）、（ｅ）の特性を有することにより他の樹脂成分を用いた同様の組成物と差別化することができるが、これらの特性にさらに下記（ｆ）の特性を加えることにより、さらに一層よく差別化することができる。
（ｆ）−５０℃において２％の剪断歪によっても破壊しない伸長性
なお、これらの（ｄ）〜（ｆ）の特性において、用語の意味や、それぞれの特性の機能は上記（ａ）〜（ｃ）の特性について述べた場合に準ずる。
このような電子材料組成物を用いると、電子部品その他の電子用品用の材料として従来にない優れた効果を発揮することができる。
まず、上記磁性体材料組成物を成形材に用いて、巻線型チップコイルのコアについて射出成形等による成形体を得ると、主に低弾性率で柔軟性のあるポリマー成分等を使用したことにより、リフローはんだ付け性、衝撃に対する靱性を向上し、しかも電気特性を左右するフェライトの充填量をポリマーの柔軟性に見合って増加させることができる。これにより、切削加工の必要のない、いわゆる加工レスで、形状の自由度が大きく、小型化が可能であり、高い精度を必要とすることなく、歩留まりがよいとともに、高機能化を実現することができるコアを得ることができる。そして従来にない低コスト、高機能の巻線型チップコイルを得ることができる。
【００１４】
また、巻線型チップコイルのコアに巻線をし、その上に設ける外装材として上記磁性体材料組成物あるいは上記樹脂材料組成物を用いると、マウンターの吸着ノズルが吸着する被吸着体の部位である、巻線型チップコイルの外装材部分は低弾性率の柔軟なポリマー成分を用いることで、吸着ノズルの接触面の形状に沿った形に外装材が変形し、両者の間に隙間が生ぜず、その結果滑りがなくなり、マウントミスを低減することができる。マウント後は元の形状に復元し、部品の外形上不利になることはない。
また、上記磁性体材料組成物を使用してケーシングの壁面に被覆すると、ケーシングに内装した電子部品に影響を及ぼす外部からの電磁波を遮蔽し、ノイズを除去することができる電磁シールド層を形成することができる。この場合、ポリマー成分を半硬化状態にして用いることによりゲル状にし、パテ状にした磁性体材料組成物を被着体にコートし、加熱すると、全く未硬化のポリマーを用いた場合より、作業性が著しく向上する。ポリマーを半硬化状態あるいは全く未硬化状態で用いるいずれの場合も、磁性材料組成物を離型性を付与したフィルム上にキャステングするか、あるいは押し出し成形等によりシート状にし、このシートを被着体に加熱しながら密着させてもよい。このようにして用いるいずれの場合も、従来のように電磁遮蔽シートを射出成形で製造する面倒がないだけではなく、使用するポリマーは低弾性率で柔軟性を有するので、異形状表面にも適合するとともに被着体によく密着し、繰り返しの寒暖の温度差にも耐える、ケーシング用の電磁遮蔽シート層を形成することができる。
上記の外装材、被覆材として使用するいずれの場合も、温度差のある状況下に置かれた場合の熱応力に対して優れたその応力緩和性を示すことができる。
また、ケーブルの導線の被覆材としては、上記磁性材料組成物を導線とともに押し出し成形するか、あるいは従来のケーブルの被覆材の上に塗布又は押し出し成形することにより用いることができるが、この場合も、ポリマー成分は常温で低弾性率で柔軟性があり、輻射ノイズを防止することができるケーブルを提供することができる。
【００１５】
また、電子部品の外部電極材としては、上記導電体材料組成物からなる導電材料ペーストを用いて電子部品に塗布し、その塗膜を焼き付けて用いる。得られた外部電極は表面に銅メッキ、ニッケルメッキ等を施してからプリント配線板にはんだ付けにより取付けてもよい。この場合も、ポリマー成分は柔軟性があり、骨格がゴム弾性を有するので、応力緩和性があり、リフローはんだ付け性に優れ、プリント配線板に取り付けた電子部品の耐久性を向上することができる。
この際、外部電極をはんだ付けする代わりに、上記導電材料ペーストを上記外部電極あるいは従来の材料からなる外部電極と、プリント配線板のはんだ付けランドのいずれかに塗布し、加熱することにより、電子部品の接合材とすることかできる。この際、加熱条件は、リフロー加熱炉を用いて、例えば常温〜１６０℃、数分〜２０分加熱すればよく、従来のロジン系物質を用いたはんだペーストの場合には、２６０℃、５〜１０分加熱したことに比べれば、低い温度で硬化が可能であり、プリント配線板の搭載部品への温度による損傷を小さくすることができる。
また、例えばＬＣ積層複合電子部品のインダクタ部とコンデンサ部に対応するそれぞれのグリーンシート積層体の間に、上記（ａ）〜（ｂ）又は（ａ）〜（ｃ）の特性を有する樹脂材料組成物、また、上記（ｄ）〜（ｅ）又は（ｄ）〜（ｆ）の特性を有する適宜充填材粉末を含有させた電子材料組成物を用いて得られる接合材を介在させると、主としてポリマー成分の低弾性率で柔軟性等により、焼成時にそれぞれのグリーンシート積層体が収縮率の相違により応力を発生してもこれを緩和し、焼成体にクラックが入るのを防止することができる。
また、上記インダクタ部とコンデンサ部に対応するそれぞれのグリーンシート積層体の焼成体を形成し、その間に上記（ｄ）〜（ｅ）又は（ｄ）〜（ｆ）の特性を有することができる電子材料組成物を用いて接合したＬＣ素体のように、線膨張率の異なる被接合体をこの電子材料組成物を用いて接合すると、温度差のある状況下に置かれた場合の熱応力に対して緩和性をよく発揮できる電子部品等を得ることができる。
また、建物の外壁の電磁遮蔽ボードやタイルの継ぎ目に充填するコーキング材として、上記磁性体材料組成物を用いると、繰り返しの寒暖の温度差にさらされても、主としてポリマー成分の低弾性率で柔軟性等により、クラックが入ることがなく、耐熱性、耐候性に優れるとともに、電磁遮蔽効果を向上することができる。この際、コーキング材は常温硬化させることもできるので、この点でも便利である。
【００１６】
このように、本発明の電子材料組成物は、各種用途に使用できるが、その用い方として、上述したように、例えばケーシングの電磁シールド層や、ケーブルの被覆材や外皮材を押し出し成形する場合のように、ポリマー成分を半硬化状態にして用いることができるが、これらの用途に限らず、上記のその他の用途においても、同様にポリマー成分を半硬化状態にした組成物を用いることができ、これにより、加熱温度、加熱時間を制御することができ、例えば適用する電子部品や電子用品の熱による損傷を無くしたり、少なくすることができるとともに、その他の利点を有することができる。
【発明の効果】
【００１７】
本発明によれば、上記（ａ）〜（ｃ）の物性を有する樹脂を使用した電子材料組成物、また、さらに電子材料粉末を含有し上記（ｄ）〜（ｆ）の物性を有するする電子材料組成物を提供できるので、例えば巻線型チップコイルのコアのような成形体を小型化してもその強度を大きくでき、歩留まりを向上できる。また、マウンターの吸着ノズルに吸着され易いバルク部品が得られる外装材や、異形状表面を有するケーシングに対しても十分な電磁シールド、さらには輻射ノイズを防止することができるケーブルの外皮材にも用いることができ、それぞれの優れた性能を有する電子部品を提供することができる。また、プリント配線板に取り付けた電子部品について温度変化による応力が発生してもこれを緩和できる電子部品用外部電極が得られ、その外部電極をプリント配線板に接合する接合材としてもその応力を緩和することができ、さらに部材同士の接合においてそれぞれの部材における熱処理による非可逆の膨張率又は収縮率が異なってもこれを吸収することができ、クラックが発生しない部材接合体が得られる接合材に用いることができ、それぞれの優れた性能を有する電子部品を提供することができる。さらに建物の電磁遮蔽ボードやタイルの隙間から電磁波が漏洩しない充填材を提供でき、電磁遮蔽壁の電磁遮蔽性能を向上することができる。
また、適用後の樹脂の硬化量を減らすことができ、その硬化のための加熱による適用対象物の損傷を防止でき、作業製を向上するこかできる電子材料組成物の使用方法、これにより得られる電子用品を提供することができる。
【発明を実施するための最良の形態】
【００１８】
本発明の電子材料組成物は、電子部品等の電子用品に適用され、本発明はその電子用品も含み、この電子材料組成物の使用方法も提供するものであり、詳細は後述の実施例で述べるが、その電子用品の一例は図１〜５に示される。
図１に示すように、１は両端に鍔部を有するコア２の中央凹部に巻線３、コア２の両端鍔部に外部端子電極４、４を有し、さらにその巻線３の上に被覆材による外装体５を有する巻線型チップコイルである。この巻線型チップコイルは、プリント配線板６の回路パターンのはんだ付けランド６ａ、６ａに上記電極４、４が接合材による接合体７、７により接合されている。
図示省略したが他のチップ部品も同様にして所定のはんだ付けランドに取り付けられ、これら部品を含むプリント配線板６の全面には被覆体８が設けられている。
また、図２に示すように、９は電磁遮蔽ケーシングであり、ディスプレー部１０とその他の電子部品が内装される本体１１とからなり、両者の間に段部１２が設けられ、このケーシング外壁の全面に電磁シールド層１３の被覆体が設けられている。
また、図３に示すように、１４はＬＣ積層複合電子部品であり、コンデンサ部１５とインダクタ部１６の間に接合体１７が介装され、その両端には外部端子電極１８、１８、その中央にコンデンサの接地側外部端子電極１９が形成されている。
また、図４に示すように、２０は輻射ノイズ防止用ケーブルであり、被覆電線２１であるケーブルの外周に外皮体２２を有する。
また、図５に示すように、２３は建物の外壁であり、電磁遮蔽ボード、パネル又はタイル２４、２４・・の継ぎ目に電磁遮蔽コーキング材が充填され、充填体２５、２５・・が形成されている。
【００１９】
このような電子用品において、上記コア２の成形材、電磁遮蔽ケーシング９の電磁シールド層１３の被覆体の被覆材としては、ポリサルファイド系ポリマー又はこれとエポキシ樹脂を併用したポリマー成分、フェライト等の磁性体材料粉末、その他の成分として各種添加剤を添加してもよい磁性体材料組成物を用い、コア２については射出成形により成形し、電磁シールド層１３についてはさらに溶剤を加えた流動性のある磁性体材料組成物そのものを適用してもよいが、そのポリマー成分を例えば空気中で加熱することにより半硬化状態とし、ゲル状としたパテ状のものを生成し、これをケーシング外壁の全面に加熱しながら供給する。
また、上記巻線型チップコイルの巻線３上の外装体５の被覆材、上記ＬＣ積層複合電子部品１４の接合体１７の接合材としては、ポリサルファイド系ポリマー又はこれとエポキシ樹脂を併用したポリマー成分、その他の成分として溶剤を含有した流動性のある樹脂材料組成物を用い、前者については例えば管状体による注入により、後者についてはグリーンシートを作成してこれをコンデンサ部１５、インダクタ部１６のそれぞれのグリーンシート積層体の間に挟持し、圧着して焼成する。これらの場合に、上記磁性体材料組成物を用いてもよい。
この場合、各グリーンシート積層体を別々に焼成し、そのそれぞれの焼成体を上記接合材の樹脂材料組成物により接合し、硬化させ、これをＬＣ素体とし、これ以降は図３の場合と同様にしてＬＣ積層複合電子部品を得るようにしてもよい。
また、上記巻線型チップコイルの外部端子電極４、４、上記ＬＣ積層複合電子部品１４の外部端子電極１８、１８及び１９の電極材としては、ポリサルファイド系ポリマー又はこれとエポキシ樹脂を併用したポリマー成分、金属粉末等の導電体材料粉末、その他の成分として溶剤を含有した流動性のある導電体材料組成物を用い、これを各チップの所定の外面に塗布して焼き付ける。
また、上記巻線型チップコイルの電極４、４とはんだ付けランド６ａ、６ａとの接合体の接合材としては、上記電極材と同様の材料をリフローはんだ付けに準じて、はんだ付けランド６ａ、６ａにその材料を塗布し、その上に上記巻線型チップコイル１を載置し、加熱硬化させる。
また、上記建物の外壁用のコーキング材については、上記磁性体材料組成物を用いて例えば充填器により充填し、常温硬化させる。
なお、硬化は架橋を含むものである。
【００２０】
このようにすると、ポリサルファイド系ポリマー又はこれとエポキシ樹脂を併用したポリマー成分を用いた電子材料組成物は、その硬化物が上記（ａ）〜（ｂ）又は（ａ）〜（ｃ）の物性値を有し、いわゆる低弾性率で柔軟性があるので、この電子材料組成物を用いて得られた被覆体、接合体にはクラックが入り難く、リフローはんだ付け性がよいとともに、応力緩和性を有することができる。
また、ポリサルファイド系ポリマー又はこれとエポキシ樹脂を併用したポリマー成分と電子材料粉末を用いた電子材料組成物は、その硬化物が上記（ｄ）〜（ｅ）又は（ｄ）〜（ｆ）の物性値を有し、この組成物を用いて得られた成形体、被覆体、接合体、充填体も、クラックが入り難く、リフローはんだ付け性がよいとともに、応力緩和性を有することができる。
次に本発明を実施例により詳細に説明する。
【実施例１】
【００２１】
（巻線型チップコイルのコアの成形）
以下の配合物をロールミル又は攪拌分散機により混合し、磁性体材料組成物を製造する。
（配合物）
主剤Ａ：クレゾールノボラックポリグリシジルエーテル
主剤Ｂ：ポリサルファイドポリマー                  
硬化剤：フェノールノボラック                        
触媒：２−エチル４−メチルイミダゾール            
フィラー：Ｎｉ−Ｚｎ系フェライトパウダー（磁性体材料粉末）
離型剤：カルナバワックス                                              
なお、ポリサルファイドポリマーとしては、東レチオコール株式会社製チオコールＬＰ−３又はフレップＦＬＥＰ５０を使用してもよい（以下、同様）。
これらの各原料をフィラー１００重量部に対して、主剤Ａを８〜１０重量部、主剤Ｂを１０〜１５重量部、その他の各成分を０．００８〜０．５重量部加える。
得られた磁性体材料組成物（磁性体材料粉末４５体積％）を射出成形により、成形し、空気中、１５０℃、３０分加熱して硬化させ、図１に示すコア（巻芯）を得る。
得られたコアについて、上記（ｄ）〜（ｆ）の物性値を、（ｄ）、（ｅ）については、動的粘弾性法による剛性率の温度分散挙動の測定により求め、その結果を図８に示す。また、（ｆ）については、動的粘弾性法による剛性率の時間分散挙動の測定により求めたところ、図９に示すうように破断を示す非直線性は確認されなかった。図中、Ｇ’（△）〔Ｐａ〕は動的貯蔵弾性率、Ｇ’’（□）〔Ｐａ〕は動的損失弾性率、ｔａｎδ（○）（δは位相角（応力と歪みベクトルの位相差））は力学的損失（損失正接）であり、Ｔｅｍｐ（℃）は温度（℃）、ｔｉｍｅ（ｓ）は時間（秒）を示す（以下、同様）。なお、具体的測定は、「ＡＲＥＳ機器操作ガイド（レオメトリック・サイエンティフィック・エプイー（株）」に準じて行った（以下、同様）。
図８から、Ｇ’’、ｔａｎδによるガラス転移温度は−２０℃〜−１０  ℃、ゴム状態の動的貯蔵弾性率（剛性率）（Ｇ’）は７×１０6 Ｐａである。
また、図１に示すように得られたコアに巻線を施した巻線型チップコイル１００個について、リフローはんだ付け工程で電子部品が加熱される最高温度に近い２５０℃に加熱してから常温に冷やす操作を１サイクルとして、５００サイクル後にコアにおけるクラックや破損の有無を調べるヒートサイクル試験を行なったところ、クラックや破損の見られたものはなかった。
【実施例２】
【００２２】
（巻線型チップコイルの巻線の外装）
以下の配合物をボールミル、ロールミル又は攪拌分散機散により混合し、粘度２〜６Ｐａ・ｓ（ブルックフィールドＢ型粘度計で４号ローターを使用した５０ｒｐｍ（毎分５０回）における値、以下同様）の磁性体材料組成物を製造する。                       （配合物）
主剤Ａ：ビスフェノールＡジグリシジルエーテル
主剤Ｂ：ポリサルファイドポリマー                  
硬化剤：ジシアンジアミド
触媒：２−エチル４−メチルイミダゾール            
フィラー  Ａ：Ｎｉ−Ｚｎ系フェライトパウダー（磁性体材料粉末）        
フィラー  Ｂ：シリカパウダー（充填剤）
フィラー  Ｃ：カーボンブラック（充填剤）
溶剤：キシレン
これらの各原料をフィラー  Ａ  １００重量部に対して、主剤Ａを８〜１０重量部、主剤Ｂを１０〜１５重量部、その他の各成分を０．００８〜０．５重量部、溶剤を１０〜２０重量部加える。
この磁性体材料組成物を図１の巻線３の上にノズルにより注入し、乾燥させた後、空気中、１５０℃、２０分加熱して硬化させた。
硬化した外装体（フィラー合計４５体積％）について、実施例１と同様に、上記（ｄ）、（ｅ）を測定したところ、図１０に示すとおりであった。また、上記（ｆ）の試験を行ったところ、その特性を満たすものであった。図１０から、Ｇ’’、ｔａｎδによるガラス転移温度は−３０℃〜−１５℃、ゴム状態の動的貯蔵弾性率（剛性率）（Ｇ’）は約１．５×１０7 Ｐａである。
なお、磁性体材料粉末としてＮｉ−Ｚｎ系フェライトパウダーを使用したが、これを使用しない以外は上記と同様の電子材料組成物を用いて上記と同様にして被覆し、外装してもよく、また、フィラーを使用しない以外上記と同様の樹脂材料組成物を用いて上記と同様にして被覆し、外装してもよく、この場合には、その硬化した外装体は、上記（ａ）、（ｂ）を上記（ｄ）、（ｅ）と同様に測定したところ、図１１に示すとおりであり、上記（ｃ）を上記（ｆ）と同様に測定したところ、その特性を満たすものであった。図１１から、Ｇ’’、ｔａｎδによるガラス転移温度は−３５℃〜−２０℃、ゴム状態の動的貯蔵弾性率（剛性率）（Ｇ’）は６×１０6 Ｐａである。
得られた巻線型チップコイル１００００個についてその巻線の外装体をマウンターの吸着ノズルにより吸着し、プリント配線板の所定の位置にマウントしたところ、マウントミスは１個もなかった。
なお、巻線型チップコイル全体を上記磁性体材料組成物、樹脂材料組成物により被覆し、上記と同様に硬化させ、巻線型チップコイルを外装してもよい。
【実施例３】
【００２３】
（ケーシングの電磁シールド層の形成）
実施例２で用いた磁性材料組成物を空気中、１５０℃、１０分加熱して樹脂成分を半硬化状態にしてゲル状とし、このようにして得られたパテ状のものを図２のディスプレー１１及び本体１２のケーシングの外壁にホットメルト塗装法により塗布し、さらに型押しによる成形を行ない、乾燥させた後、１５０℃、６０分加熱して硬化させ、電磁シールド層１３を形成する。
この電子シールド層については、上記磁性体材料粗製物の硬化物の物性値とほぼ同様の物性値を示す。
電磁シールド層１３は段部１２の角隅部にも密着して形成されており、−５０℃〜＋８０℃の寒暖の繰り返し５００回のヒートサイクル試験においても、電磁シールド層１３の損傷やケーシングからの剥離は見られなかった。
なお、上記磁性材料組成物を図４に示す外皮体２２の外皮材や、被覆電線２１に被覆する被覆材として上記に準じて使用してもよく、このような処置を施されたケーブルは複雑な屈曲にも耐えることができ、上記のヒートサイクル試験にも耐えることができる。
【実施例４】
【００２４】
（電極の形成）
以下の配合物をボールミル、ロールミル又は攪拌分散機により混合し、粘度２〜６Ｐａ・ｓの導電体材料組成物を製造する。
（配合物）
主剤Ａ：ビスフェノールＡジグリシジルエーテル
主剤Ｂ：ポリサルファイドポリマー                  
硬化剤：ジシアンジアミド
触媒：２−エチル４−メチルイミダゾール            
フィラー  Ａ：Ａｇパウダー
フィラー  Ｂ：カーボンブラック
溶剤：２−エトキシエチルアセタート
これらの各原料をフィラー  Ａ  １００重量部に対して、フィラー  Ｂを３〜５重量部、主剤Ａを６〜８重量部、主剤Ｂを１０〜１４重量部、その他の各成分を０．００７〜０．４重量部、溶剤を１０〜１５重量部加える。
得られた導電体材料組成物をディッピング法により図１の巻線型チップコイルの両端面にディップし、加熱条件１５０℃、６０分で硬化させ、図１に示す外部電極４、４を形成する。硬化膜（フィラー合計５０体積％）の厚さは５０μｍであった。
得られた外部電極の物性を調べるために、離型性のあるフィルムにスクリーン印刷により厚さを０．２ｍｍとしたこと以外は同様に試験片を作成し、これについて、上記（ｄ）〜（ｆ）の物性値を、実施例１のコアの場合と同様に測定したところ、（ｄ）、（ｅ）については図８に示す場合とほぼ同様であり、（ｆ）についてはその特性を満たすものであった。
また、その試験片１００個について実施例１と同様のヒートサイクル試験を行ったところ、損傷の見られるものはなかった。
なお、図３に示すＬＣ積層複合電子部品の外部端子電極１８、１８及び１９についても同様にして形成できる。
【実施例５】
【００２５】
（チップ部品の電極とプリント配線板のはんだ付けランドとの接合）
実施例４で用いた導電体材料組成物をスクリーン印刷により、図１に示すプリント配線板６のはんだ付けランド６ａ、６ａに塗布し、巻線型チップコイル１の電極４、４（実施例４による電極）をその未乾燥塗布膜の上に載置し、それから１５０℃、６０分加熱して硬化させ、図１の接合体７、７とする。
この接合体は実施例４の試験片とほぼ同様の性能を示す。
【実施例６】
【００２６】
（ＬＣ積層複合電子部品の製造時のグリンシート積層体の接合）
図６に示すように、フェライトグリーンシート３１、３１・・・には、図７に示すように、各フェライトグリーンシート毎にコイルパターン３１ａ、３１ｂ、３１ｃ、３１ｄを形成し、それぞれコイルパターン３１ａ、３１ｂ、３１ｄを各別に形成した３枚のインダクタ用フェライトグリーンシートを順次重ね、その下にさらにコイルパターン３１ｂ、３１ｃを各別に形成した２枚のインダクタ用フェライトグリーンシートを重ね、さらにその下にコイルパターン３１ｄを形成したインダクタ用フェライトグリーンシートを重ね、インダクタ用フェライトグリーンシート積層体を形成する。その際、図７に示すように、各パターンに形成したビアホール３１ａ−１、３１ｂ−１、３１ｃ−１に塗布され充填された導体ペーストにより各コイルパターンは接続されるようにする。そしてフェライトグリーンシート３１、３１・・そのものを上に３枚、下に３枚重ねる。
また、誘電体セラミックグリーンシート３２、３２・・・には、図７に示すように、各誘電体セラミックグリーンシート毎に内部電極パターン３２ａ、３２ｂを形成し、図６に示すように、それぞれ内部電極パターン３２ａ、３２ｂを各別に形成した２枚のコンデンサ用セラミックグリーンシートを順次重ね、その下にさらにこの積層体と同じように形成した積層体を重ね、コンデンサ用セラミックグリーンシート積層体を形成する。そして誘電体セラミックグリーンシート３２、３２・・そのものを上に３枚、下に２枚重ねる。
図６に示すように、このようにして得られたそれぞれのグリーンシート積層体を、実施例２で用いた磁性体材料組成物においてＮｉ−Ｚｎ系フェライトバウダーを除いたこと以外は同様の樹脂材料組成物を使用すること以外上記各グリーンシートと同様にして形成された接合用グリーンシート３３、３３を介在させて積層し、ＬＣグリーンシート積層体が得られる。
このようにして得られたＬＣグリーンシート積層体は圧着され、この圧着積層体からなる未焼成部品素体は、容器に適宜並べられて炉に入れられ、２００℃、１時間加熱した。  このようにして、図３に示すコンデンサ部１５とインダクタ部１６の間に接合体１７が介装されたＬＣ素体１４が得られ、その両端にはコイル、コンデンサの引出部に接続する導体膜を、Ａｇを主とする金属材料と樹脂成分からなる導体ペーストの塗布により形成し、ついでこれを１５０℃、３０分間加熱して焼付け、さらにこの導体膜にＮｉメッキ、続いてはんだメッキを施して、両端に外部端子電極１８、１８、その中央にコンデンサの接地側外部端子電極１９が形成される。なお、接合体１７はフェライトグリーンシートと誘電体セラミックグリーンシートの熱履歴に伴う収縮応力を緩和することができる。
また、上記コンデンサ部１５とインダクタ部１６を別々に形成した後、両者を上記樹脂材料組成物や、充填剤を混合した電子材料組成物により接合し、硬化させてもよい。
このように接合材として上記の樹脂材料組成物を使用する場合、これに充填剤あるいは両方を混合使用するいずれの場合も、主に樹脂が低弾性率で柔軟性がある等のことにより、焼成時の各グリーンシート積層体の収縮率の相違による応力を緩和し、その焼成品にクラックが入らないようにできる。
上記コンデンサ部１５とインダクタ部１６を別々に形成した後、両者を電子材料粉末を混合しない上記電子材料組成物により接合し、硬化させたＬＣ積層複合電子部品１００個について、実施例１と同様のヒートサイクル試験を行ったところ、損傷の見られたものはなかった。
【実施例７】
【００２７】
（建物の外壁のコーキング材の充填）
実施例１で用いた磁性体材料組成物を図５の電磁遮蔽ボード又はタイルの継ぎ目に充填し、自然乾燥する。
得られる充填体は実施例１のコアに準じた性能が得られる。
【００２８】
比較例１
実施例１において、主剤Ｂのポリサルファイドポリマーを使用せず、その分主剤Ａのクレゾールノボラックポリグリシジルエーテルを使用した磁性体材料組成物を使用したこと以外は同様にしてコアを作製し、このコアについて、実施例１と同様に上記（ｄ）、（ｅ）の特性を求めたところ、図１２に示すとおりであり、上記（ｆ）の特性を満たすことができなかった。図１２から、Ｇ’’、ｔａｎδによるガラス転移温度は１００℃〜１３０℃、ゴム状態の動的貯蔵弾性率（剛性率）（Ｇ’）は１０8 Ｐａである。
また、得られたコアに図１に示すように巻線を施した巻線型チップコイル１００個について、実施例１と同様にヒートサイクル試験を行ったところ、２０個にクラックが見られた。
【００２９】
比較例２
実施例２において、主剤Ｂのポリサルファイドポリマーを使用せず、その分主剤ＡのビスフェノールＡジグリシジルエーテルを使用した磁性体材料組成物を使用したこと以外は同様にして外装体を形成し、硬化した外装体について、実施例２と同様に、上記（ｄ）、（ｅ）を測定したところ、図１３に示すとおりであった。また、上記（ｆ）の試験を行ったところ、その特性を満たすことができなかった。図１３から、Ｇ’’、ｔａｎδによるガラス転移温度は１００℃〜１３０℃、ゴム状態の動的貯蔵弾性率（剛性率）（Ｇ’）は約２×１０8 Ｐａである。
得られた巻線型チップコイル１００００個についてその巻線の外装体をマウンターの吸着ノズルにより吸着し、プリント配線板の所定の位置にマウントしたところ、マウントミスは５個あった。
【００３０】
比較例３
実施例３において、磁性体材料組成物として、比較例２で使用した磁性体材料組成物を使用したこと以外は同様にして電磁シールド層を形成したが、図２の段部１２の角隅には電磁シールド層が密着しておらず、、実施例３と同様のヒートサイクル試験を行ったところ、電磁シールド層にクラックが見られた。
【００３１】
比較例４
実施例４において、主剤Ｂのポリサルファイドポリマーを使用せず、その分主剤ＡのビスフェノールＡジグリシジルエーテルを使用した導電体材料組成物を使用したこと以外は同様にして電極及び試験片を作製した。
その試験片１００個について実施例４と同様にヒートサイクル試験を行ったところ、６個にクラックが見られた。
なお、上記（ｄ）、（ｅ）の特性は、比較例２の場合と同様であり、上記（ｆ）の特性を満たすことができなかった。
【００３２】
比較例５
実施例５において、導電体材料組成物として比較例４で用いた導電体材料組成物を使用したこと以外は同様にして接合体を形成した。
この接合体についても比較例４と同様の結果が得られる。
【００３３】
比較例６
実施例６において、上記コンデンサ部１５とインダクタ部１６を別々に形成した後、両者を電子材料粉末を混合しない上記電子材料組成物により接合し、硬化させる際、この電子材料組成物の代わりに比較例２で用いた電子材料組成物を用いたこと以外は同様にしてＬＣ積層複合電子部品を作製した。
そのＬＣ積層複合電子部品１００個について実施例６と同様に試験したところ、２個に接合部での剥離が見られた。
【００３４】
上記結果から、電子材料粉末を含有する電子材料組成物を用いた硬化物のガラス転移温度は−５０℃〜０℃、好ましくは−３５℃〜−５℃、ゴム状態での剛性率（Ｇ’）が５×１０6 Ｐａ〜２×１０7 Ｐａ、電子材料粉末を含有しない電子材料組成物を用いた硬化物のガラス転移温度は−５０℃〜０℃、好ましくは−４０℃〜−２５℃、ゴム状態の動的貯蔵弾性率（剛性率）（Ｇ’）は４×１０6 〜８×１０6 であることが好ましい。
【図面の簡単な説明】
【００３５】
【図１】本発明の電子用品の第１の実施例のプリント基板搭載電子部品の部分断面図である。
【図２】本発明の電子用品の第２の実施例のケーシングの断面図である。
【図３】本発明の電子用品の第３の実施例のＬＣ積層複合電子部品の斜視図である。
【図４】本発明の電子用品の第４の実施例の輻射ノイズ防止ケーブルの断面図である。
【図５】本発明の電子用品の第５の実施例の建物の外壁の一部の斜視図である。
【図６】本発明の電子用品の第６の実施例のＬＣ積層複合電子部品の一製造工程を示す斜視図である。
【図７】その一部の説明図である。
【図８】本発明の電子材料組成物の一実施例の温度変化による物性値を示すグラフである。
【図９】その時間変化による物性値を示すグラフである。
【図１０】本発明の電子材料組成物の他の実施例の物性値を示すグラフである。
【図１１】本発明の電子材料組成物のさらに他の実施例の物性値を示すグラフである。
【図１２】図８に対応する比較例の電子材料組成物の物性値を示すグラフである。
【図１３】図１０に対応する比較例の電子材料組成物の物性値を示すグラフである。
【符号の説明】
【００３６】
１  巻線型チップコイル
２  コア（巻芯）
４、４  外部端子電極
５  外装体
７、７、１７  接合体
９  電磁遮蔽ケーシング
１３  電磁シールド層
１４  ＬＣ複合電子部品
２０  輻射ノイズ防止用ケーブル
２１  被覆電線
２２  外皮体
２４、２４・・電磁遮蔽ボード、パネル又はタイル
２５  充填体
【図１】
2004323862.tif 000003
【図２】
2004323862.tif 000004
【図３】
2004323862.tif 000005
【図４】
2004323862.tif 000006
【図５】
2004323862.tif 000007
【図６】
2004323862.tif 000008
【図７】
2004323862.tif 000009
【図８】
2004323862.tif 000010
【図９】
2004323862.tif 000011
【図１０】
2004323862.tif 000012
【図１１】
2004323862.tif 000013
【図１２】
2004323862.tif 000014
【図１３】
2004323862.tif 000015